【誤訳訂正書】
【提出日】平成23年7月13日(2011.7.13)
【誤訳訂正１】
【訂正対象書類名】特許請求の範囲
【訂正対象項目名】全文
【訂正方法】変更
【訂正の内容】
【特許請求の範囲】
【請求項１】
（ｉ）水硬セメントおよびポリマー微小球、または（ｉｉ）水硬セメント、ポリマー微小球およびガス発生添加剤を含有する、耐凍結融解損傷性を有するドライキャストセメント状組成物。
【請求項２】
水対セメント比が０．２〜０．８である、請求項１記載のドライキャストセメント状組成物。
【請求項３】
ポリマー微小球がポリエチレン、ポリプロピレン、ポリメチルメタクリレート、ポリ−ｏ−クロロスチレン、ポリ塩化ビニル、ポリ塩化ビニリデン、ポリアクリロニトリル、ポリメタクリロニトリル、ポリスチレンまたはそのコポリマーまたは混合物の少なくとも１つであるポリマーを含有する、請求項１記載のドライキャストセメント状組成物。
【請求項４】
ポリマー微小球が塩化ビニリデン−アクリロニトリル、ポリ塩化ビニリデン−コポリアクリロニトリル、塩化ビニル−塩化ビニリデンまたはその混合物の少なくとも１つのコポリマーを含有する、請求項１記載のドライキャストセメント状組成物。
【請求項５】
ポリマー微小球がドライセメントの質量に対して１％〜４％の範囲内で存在する、請求項１記載のドライキャストセメント状組成物。
【請求項６】
ポリマー微小球がセメント状混合物の体積％に対して０．０５％〜４％の範囲内で存在する、請求項１記載のドライキャストセメント状組成物。
【請求項７】
ポリマー微小球がガス充填されたポリマー微小球または液体充填されたポリマー微小球の少なくとも１つである、請求項１記載のドライキャストセメント状組成物。
【請求項８】
ポリマー微小球が０．１μｍ〜１００μｍの平均直径を有する、請求項１記載のドライキャストセメント状組成物。
【請求項９】
ポリマー微小球が１０μｍ以下の平均直径を有する、請求項１記載のドライキャストセメント状組成物。
【請求項１０】
ガス発生添加剤がヒドラジド、ヒドラジン、アジドまたはアゾ化合物の少なくとも１つである、請求項１記載のドライキャストセメント状組成物。
【請求項１１】
ガス発生添加剤がアゾジカルボンアミド、重炭酸ナトリウム、有機ペルオキシド、無機ペルオキシド、トルエンスルホニルヒドラジド、ベンゼンスルホニルヒドラジド、トルエンスルホニルアセトンヒドラゾン、トルエンスルホニルセミカルバジド、フェニルテトラゾール、硼水素化ナトリウム、活性炭またはジニトロソペンタメチレンテトラミンの少なくとも１つである、請求項１記載のドライキャストセメント状組成物。
【請求項１２】
ガス発生添加剤がセメントの乾燥質量に対して０．０５〜２％の範囲内で存在する、請求項１記載のドライキャストセメント状組成物。
【請求項１３】
さらに、空気連行剤、骨材、ポゾラン、分散剤、凝固促進剤／凝固増強剤および強度促進剤／強度増強剤、凝固遅延剤、水希釈剤、湿潤剤、水溶性ポリマー、レオロジー変性剤、撥水剤、防湿混和剤、透過性減力剤、ポンピング補助剤、抗真菌混和剤、殺菌性混和剤、殺虫性混和剤、微粒状無機混和剤、アルカリ反応減力剤、結合混和剤、収縮減少混和剤またはその混合物の少なくとも１つを有する、請求項１記載のドライキャストセメント状組成物。
【請求項１４】
分散剤がカルシウムリグノスルホネート、スルホン化メラミンホルムアルデヒド縮合物、ポリアスパルテート、ナトリウムナフタリンスルフェートホルムアルデヒド縮合物樹脂、オリゴマーまたはポリカルボキシレートの少なくとも１つである、請求項１３記載のドライキャストセメント状組成物。
【請求項１５】
請求項１記載の組成物を含有するドライキャストセメント状製品。
【請求項１６】
耐凍結融解損傷性を有するドライキャストセメント状製品を製造するための方法において、ａ．（ｉ）水硬セメントおよびポリマー微小球、または（ｉｉ）水硬セメント、ポリマー微小球およびガス発生添加剤を混合し、セメント状組成物混合物を製造し、ｂ．この混合物を製品に形成することを特徴とする、耐凍結融解損傷性を有するドライキャストセメント状製品を製造するための方法。
【請求項１７】
ポリマー微小球またはガス発生添加剤を次の形：ａ．圧縮された団塊；ｂ．粉末；またはｃ．液状混和剤の少なくとも１つで添加する、請求項１６記載の方法。
【請求項１８】
ポリマー微小球がガス充填されたポリマー微小球または液体充填されたポリマー微小球の少なくとも１つである、請求項１６記載の方法。
【誤訳訂正２】
【訂正対象書類名】明細書
【訂正対象項目名】全文
【訂正方法】変更
【訂正の内容】
【発明の詳細な説明】
【発明の名称】ドライキャストセメント状混合物の耐凍結融解性の改善
【技術分野】
【０００１】
関連出願に対するクロス・リファレンス
本願は、２００４年６月１５日付けで出願された特許出願番号６０／５７９８３３の米国での暫定的な出願の出願日の恩典を受けて特許保護が請求されたものであり、２００４年６月１５日付けで出願された特許出願番号６０／５７９９００の米国での暫定的な出願である。
【０００２】
背景
凍結と融解のサイクルは、硬化されたセメント組成物、コンクリートに極めて損傷を与える可能性があり、与えられる損傷を回避するかまたは減少させる最善の公知の技術が顕微鏡的に微細な細孔または空隙の組成物中への組み込みであることは、十分に公知である。それ故に、応力の緩和手段としての細孔または空隙の機能は、コンクリートを凍結の損傷から保護することができる。このような空隙をコンクリート中に人工的に形成させるための従来技術で使用される方法は、コンクリート中に連行される小さな気泡を安定化するＡＥ剤を用いる方法であった。
【０００３】
空気が連行されるコンクリートは、コンクリート中に連行された空気の含量を直接的な定量手段によって制御することができないが、しかし、混合物に添加された空気連行剤の量／型によって間接的にのみ制御することができるように、形成することができる最も困難なタイプのコンクリートの１つである。また、空気含量は、ファクター、例えば骨材の組成および粒子の形状、混合物中のセメントのタイプおよび量、コンクリートの稠度、使用される混合装置のタイプ、混合時間および温度によって影響を及ぼされる。
【０００４】
当業者は、空気が連行されたコンクリートを製造するための適当な規則を適用することにより前記の影響を制御することを学習してきた。しかし、当業者には、このようなコンクリートの製造および空気含量の連続的な検査における特殊な手入れを実行することが必要とされる。それというのも、この空気含量が低すぎると、コンクリートの耐凍結性は不適当になるし、他面、この空気含量が高すぎると、この空気含量は強度に不利な影響を及ぼすことになる。
【０００５】
しかし、例えばドライキャスト混合物および製品を製造するために、固練りの稠度のセメント状組成物に関連して付加的な困難が生じる。この場合、空気含量は、新しいセメント状組成物中で試験されることができないが、しかし、混合中に空気含量の制御を極めて遅らせている硬化されたセメント状組成物中でのみ試験されることができる。
【０００６】
セメント状のドライキャスト混合物は、金型中でかまたは押出ダイから多数の製品、例えばコンクリート管、瓦、石積みユニット、舗装材料ユニット、押出厚板および任意の他の前形成されたセメント状製品を形成させるために使用される。それぞれの前記用途は、質の高い最終ユニットの製造面から見て重要である基本的な望ましい特性を有する。
【０００７】
それ故に、混合中に気泡の安定化を必要とすることなく、ドライキャスト混合物中で直接に耐凍結融解性の間隙構造を形成する混和剤を提供することが望まれている。間隙構造は、最適な大きさの間隙を有することができ、この間隙は、ドライキャスト混合物中に組み込まれた場合に改善された耐凍結融解性を有するセメント状組成物を提供するであろう。前記混和剤は、空気を連行する化学的混和剤を含有するドライキャスト混合物から製造された製品のための圧縮強さの損失を減少させるかまたは排除するはずである。
【０００８】
ポリマー微小球を用いた場合には、実質的に少なく、殆んど変動しない間隙含量、ひいては空気連行剤を用いて達成され得る高度でよりいっそう均一な強度を有するセメント状組成物を製造することが可能である。
【０００９】
要約
耐凍結融解損傷性を有するドライキャストセメント状組成物が提供され、このドライキャストセメント状組成物は、水硬性セメント、ポリマー微小球および場合によってはガス発生添加剤を含有することによって特徴付けられる。
【００１０】
耐凍結融解損傷性を有するドライキャストセメント状製品を製造するための方法が提供され、この方法は、水硬性セメント、ポリマー微小球および場合によってはガス発生添加剤を混合し、セメント状組成物混合物を製造し、この混合物を製品に形成することによって特徴付けられる。
【００１１】
詳細な説明
改善された耐凍結融解性を有するドライキャストセメント状組成物が提供され、このドライキャストセメント状組成物は、極めて小さい（０．１μｍ〜１００μｍ）液体充填された（非発泡）またはガス充填された（発泡）ポリマー微小球を含み、このポリマー微小球は、直接に混合物中に配合される。発泡ポリマー微小球（自己含有された液体をガス相に対して膨張させることによって形成された）または非発泡ポリマー微小球（非発泡の液体状態を含む）が使用されてよい。このような粒子は、種々の表品名で製造されかつ販売されており、粒子の壁面を形成するために種々の材料が使用される。前記粒子に関連する１つの一般的な名称は、ポリマー微小球である。ドライキャストセメント状混合物は、セメント状結合材、例えばペースト、モルタルと、一般的に極めて低い（１インチ未満）スランプ値ないし零のスランプ値（ASTMC-143）およびＡＣＩ  ２１１．３Ｒ、第２．３．１表中に定義されたような固練りないし極めて乾燥の範囲の稠度によって特徴付けられるコンクリート組成物との任意の混合物である。ドライキャストセメント状混合物は、低いスランプ、スランプなしまたは零スランプの混合物としても公知である。
【００１２】
空気が連行されるセメント状組成物を成果を収めて生産する傾向のある全てのファクターは、小さな中空粒子として空気を組み込むことが可能である場合には、除去することが困難である。更に、セメント状組成物の空気含量は、添加された粒子の実際の量のみに依存し、管理は、消費された混和剤の量についての検査をし続けることに限定されることができた。現在、化学工業では、空気連行剤の代わりにセメント状混合物中に配合することができるポリマー微小球を製造している。
【００１３】
このポリマー微小球は、極めて狭い範囲内、例えば０．１μｍ〜１００μｍの間で変動する直径で製造されることができる。ポリマー微小球の内側部分は、発泡ポリマー微小球におけるようにガスを含有していてよい（ガス充填された）空隙の巣を有するかまたは非発泡ポリマー微小球におけるように液体を含有していてよい（液体充填された）空隙の巣を有する。１０μｍ以下の平均直径を有するよりいっそう小さな直径のポリマー微小球は、望ましいスペーシングファクターおよびその後の耐凍結融解性を達成することが殆んど必要とされない１つの実施態様において使用される。これとは異なり、常に空気が連行されるセメント状組成物中の空隙の直径は、１０μｍ〜３０００μｍまたはそれ以上で極めて幅広い範囲の変形を示す。このようなセメント状組成物において、セメント状組成物の強度を殆んど減少させないよりいっそう大きな空隙の存在は、避けることができない特徴として受け入れられねばならない。
【００１４】
ドライキャストセメント状組成物は、ポリマー微小球を含み、材料マトリックス中に空隙空間が提供され、このような空隙空間は、材料の耐凍結融解性を増大させる作用を有する。ポリマー微小球によって形成される耐凍結融解性の増大は、水がセメント状材料中で凍結する場合に生じた応力を軽減するための十分に記録された物理的機構に依存する。常用の実地において、適度に寸法決定され空間を有する間隙は、化学的混和剤を使用することによって硬化された材料中で発生され、混合中にセメント状組成物に連行された空気を安定化する。常用のセメント状組成物において、１つの等級としての前記の化学的混和剤は、空気連行剤と呼称される。この新しい方法において、ポリマー微小球は、前形成された間隙として作用し、硬化されたセメント状混合物中に間隙空間を留める気泡を安定化するために伝統的に使用されている化学薬品を必要としない。
【００１５】
ドライキャストセメント状組成物へのポリマー微小球の添加は、凍結温度および融解温度の繰り返されるサイクルによって形成される崩壊に対する、ドライキャストセメント状組成物から製造された製品の耐性を増大させる。前記製品は、コンクリートブロック、舗装材料、セグメント化された擁壁（SRW）ユニットおよび瓦を含むが、しかし、これらの限定されるものではない。このような製品は、水の凍結点よりも低いかまたは高い温度で繰り返し変化にさらされる場合に構造的な崩壊の影響に及ぼされうる。この崩壊は、前記製品が水と接触した際に促進され、さらに塩を含有する水と接触した場合には、なお促進される。
【００１６】
１つの実施態様において、ドライキャストセメント状組成物または該組成物の製造法は、ポリマーのミクロスフェアとの組合せで原位置でのガス発生に使用されてよく、最終的な設定前にドライキャストセメント状材料マトリックス中に間隙空間を提供し、このような間隙空間は、ドライキャストセメント状材料の耐凍結融解性を増大させる作用を有する。原位置でのガス発生は、気泡を混入させ、凍結融解サイクルによって形成された崩壊に耐えかつ混合中の気泡混入による空気の取り込みに依存しないドライキャストセメント状組成物中に十分に形成された間隙構造を生じさせる。原位置でのガス発生によって形成される耐凍結融解性の増大は、水がドライキャストセメント状材料中で凍結する際に生じた応力を軽減するための物理的機構に基づく。常用の実地において、適度に寸法決定され空間を有する間隙は、化学的混和剤を使用することによって硬化された材料中で発生され、混合中にドライキャストセメント状組成物に連行された空気を安定化する。常用のセメント状組成物において、１つの等級としての前記の化学的混和剤は、空気連行剤と呼称される。この新規方法において、ドライキャストセメント状混合物中で発生されたガスは、硬化された材料中の間隙空間を導入する気泡を形成させる。
【００１７】
ドライキャストセメント状組成物中で耐凍結融解性を増大させる前記方法において、ポリマー微小球は、原位置でのガス発生によって形成される間隙空間と組み合わされて前形成された間隙として作用し、硬化されたセメント状混合物中に間隙空間を留める気泡の形成および安定化に伝統的に使用される化学薬品を必要としない。
【００１８】
前作業は、セメント状組成物マトリックス中での適度に間隔を置いて配置された空気間隙構造の展開により、凍結融解による崩壊を生じる状態で製品の耐性が改善されうることを証明した。しかしながら、同様の作業により、常用のウェットキャストセメント状組成物中で気泡を安定化する化学的混和剤がドライキャスト混合物中で確実には作業しないことも指摘された。本発明の実施態様は、ポリマー微小球の導入および場合によっては原位置でのガス発生によってドライキャストセメント状組成物マトリックス中に適度な空気間隙構造を導入するという問題解決への交互の取り組み方を用いており、新しいセメント状混合物中で連行された気泡の安定化を必要としない。ドライキャストセメント状組成物製品工業で悩まされ続けている問題は、存在する耐凍結融解性を増強する混和剤処理による製品の首尾一貫していない性能にあった。存在する混和剤は、混合中に新しい混合物中に連行される気泡の安定化および保持に依存する。
【００１９】
ドライキャストセメント状組成物へのポリマー微小球および場合によるガス発生添加剤の添加は、凍結温度および融解温度の繰り返されるサイクルによって形成される崩壊に対する、ドライキャストセメント状組成物から製造された製品の耐性を増大させる。
【００２０】
セメント状のドライキャスト混合物は、金型中でかまたは押出ダイから多数の製品、例えばコンクリート管、瓦、石積みユニット、舗装材料ユニット、押出厚板および任意の他の前形成されたセメント状製品を形成させるために使用される。それぞれの前記用途は、高級完成ユニットの製造面から見て重要である基本的な望ましい特性を有する。
【００２１】
一般に提供されるドライキャストセメント状混合物は、水硬性セメント、ポリマー微小球、骨材、ならびに場合によってはガス発生添加剤およびポゾラン、例えばフライアッシュまたは焼成クレー、顔料および分散剤を有する。水は、注型可能で水和可能な混合物を形成させるために添加される。
【００２２】
水硬性セメントは、ポルトランドセメント、燐酸マグネシウムセメント、マグネシウムカリウムホスフェートセメント、カルシウムアルミネートセメント、カルシウムスルホアルミネートセメントまたは任意の他の適当な水硬性結合剤であることができる。骨材は、シリカ、石英、砂、破砕された大理石、ガラス小球、花崗岩、石灰岩、方解石、長石、漂砂、任意の他の耐性骨材およびその混合物であることができる。
【００２３】
ポリマー微小球は、ポリエチレン、ポリプロピレン、ポリメチルメタクリレート、ポリ−ｏ−クロロスチレン、ポリ塩化ビニル、ポリ塩化ビニリデン、ポリアクリロニトリル、ポリメタクリロニトリル、ポリスチレンの少なくとも１つであるポリマー、またはそのコポリマーまたは混合物、例えば塩化ビニリデン−アクリロニトリルコポリマー、ポリアクリロニトリル−コポリメタクリロニトリルコポリマー、ポリ塩化ビニリデン−ポリアクリロニトリルコポリマーまたは塩化ビニル−塩化ビニリデンコポリマーおよび類似物から構成されていてよい。ポリマー微小球がポリマーから構成されている場合には、壁は、圧力に応じて可動する程度に可撓性である。これは、圧力に晒された際に破損する硬質構造を有するポリマー微小球を形成するガラス、セラミック材料または他の不撓性材料と比較される。それ故に、ポリマー微小球を形成することができる材料は、可撓性ではあるが、セメント状組成物のアルカリ性の環境に対して耐性を有する。
【００２４】
１０μｍ未満の直径の平均微小球寸法は、混合中のポリマー微小球の崩壊が減少されるような好ましい結果を生じることが見い出された。これは、最終製品の成形および圧縮中に生じた力が有効な量のポリマー微小球を崩壊しうるかまたは損壊しうるドライキャストセメント状混合物において殊に重要である。
【００２５】
ポリマー微小球は、種々の方法でドライキャストセメント状混合物中に組み込むことができる。このポリマー微小球は、ドライ粉末として非粉塵性組成物の形で他の混和剤と組み合わせて添加されてよいし、圧縮された団塊として、例えば"パック"または"タブレット"の形で添加されてよいし、液状混和剤、例えばペーストまたはスラリーとして添加されてよい。ポリマー微小球は、結合剤と混合されてよく、１つの形状に形成されてよい。粒径は、有利な体積％の間隙を提供するように設計されている（即ち、１単位当たり０．２５体積％）。ドライ粉末または圧縮された団塊の形のドライポリマー微小球は、必要に応じてドライセメントと前混合されてよい。
【００２６】
ドライキャストセメント状組成物へ添加されるべきポリマー微小球の量は、ドライセメントの約０．１質量％〜ドライセメントの約４質量％であるかまたはドライキャストセメント状混合物の約０．０５体積％〜約４体積％である。
【００２７】
ガス発生添加剤は、窒素、酸素、水素、二酸化炭素、一酸化炭素、アンモニアまたはメタンガスを発生させる任意の化合物である。ガス発生添加剤は、広い範囲の化学薬品、例えば窒素ガス発生化合物、例えばヒドラジン、ヒドラジド、アジド、アゾ化合物、アゾジカルボンアミド、トルエンスルホニルヒドラジド、ベンゼンスルホニルヒドラジド、トルエンスルホニルアセトンヒドラゾン、トルエンスルホニルセミカルバジド、フェニルテトラゾール、ジニトロソペンタメチレンテトラミン；水素ガス発生化合物、例えば硼水素化ナトリウム；酸素ガス発生化合物、例えば有機ペルオキシド、無機ペルオキシド；二酸化炭素発生化合物、例えば重炭酸ナトリウムまたは他のアルカリ金属炭酸塩またはアルカリ土類金属炭酸塩；および空気発生化合物、例えば活性炭を有する。
【００２８】
ガス発生添加剤は、種々のヒドラジド化学薬品を有することができる。一般に、ヒドラジドは、セメント状組成物が所定の位置に置かれ、水中で不溶性になった後にガスを発生させるという利点を有し、それ故に、このヒドラジドは、混合の機械的作用によって殆んど影響を及ぼされない。公知技術水準において、ヒドラジドは、セメントと水を混合する早期の段階で殆んど反応しないことが証明されているモルタルおよびグラウト中での化学的収縮に対して或る程度の膨張による補償を提供するために使用されてきた。ヒドラジド、例えば４，４′−オキシジベンゼンスルホニルヒドラジドが使用されうる。
【００２９】
ガス発生添加剤は、多数の方法で、例えば粉末、スラリーまたはペーストとしてドライキャストセメント状組成物に（ドライセメント状材料の約０．０１〜約０．５質量％（wt.％）の量で）添加されてよい。一定の実施態様において、液状混和剤、例えばペーストまたはスラリーの使用は、ミキサーへの装入中のドライ粉末状材料の粉塵化および損失を減少させることが観察された。ガス発生添加剤をドライキャストセメント状混合物に添加するための別の方法は、DELVO（登録商標）ESC凝結遅延剤（Degussa Admixtures, Inc., Cleaveland, Ohioによって販売されている）と同様に圧縮された団塊、即ちブッロクまたはパックを形成させることによって行なわれる。
【００３０】
本明細書中に記載されたドライキャストセメント状組成物は、他の添加剤または成分を含有することができ、記載された配合に限定されるものではない。添加されうるセメント添加剤は、次のものを含むことができるが、しかし、これに限定されない：空気連行剤、骨材、ポゾラン、分散剤、凝固促進剤／凝固増強剤および強度促進剤／強度増強剤、凝固遅延剤、水希釈剤（water reducer）、湿潤剤、水溶性ポリマー、レオロジー変性剤、撥水剤、防湿混和剤、透過性減力剤、ポンピング補助剤、抗真菌混和剤、殺菌性混和剤、殺虫性混和剤、微粒状無機混和剤、アルカリ反応減力剤（alkali-reactivity reducer）、結合混和剤、収縮減少混和剤および任意の他の混和剤またはドライキャストセメント状組成物の性質に不利な影響を及ぼさない添加剤。
【００３１】
骨材は、モルタルを調製するためのセメント状配合物中に含まれていてよく、この場合このモルタルは、微細な骨材と粗大な骨材をも含むコンクリートとを含む。この微細な骨材は、Ｎｏ．４の篩（ASTM C 125およびASTM C 33）を殆んど完全に通過する材料、例えばシリカ砂である。粗大な骨材は、Ｎｏ．４の篩（ASTM C 125およびASTM C 33）上に大部分が保留される材料、例えばシリカ、石英、破砕された大理石、ガラス小球、花崗岩、石灰岩、方解石、長石、漂砂、砂または任意の他の耐性骨材およびその混合物である。
【００３２】
ポゾランは、セメント質の価値を殆んど有しないかまたは全く有しない珪酸質材料またはアルミノ珪酸質材料であるが、しかし、水の存在で微粒状の形でポルトランドセメントの水和中に形成される水酸化カルシウムと化学的に反応し、セメント質の性質を有する材料を形成する。珪藻土、オパリン質チャート、クレー、頁岩、フライアッシュ、シリカフューム、スラグ、凝灰岩および軽石は、公知のポゾランの幾つかである。一定の粉砕され造粒された高炉スラグおよび高カルシウムフライアッシュ（high calcium fly ashes）は、ポゾランの性質とセメント質の性質との双方を有する。天然のポゾランは、天然で発生するポゾラン、例えば凝灰岩、軽石、トラッス、珪藻土、オパリン質チャートおよび幾つかの頁岩を定義するために使用される１つの用語である。名目上、不活性材料は、微粒状の未処理の石英、ドロマイト、石灰石、大理石、花崗岩等を含むこともできる。フライアッシュは、ASTM C 618に定義されている。
【００３３】
シリカフュームまたは他のポゾラン、例えばフライアッシュ、スラグまたは焼成クレー、例えばメタカオリン（metakaolin）は、セメントの質量に対して約５％〜約７０％の量でドライキャストセメント状混合物に添加されてよい。
【００３４】
別の実施態様は、耐凍結融解損傷性を有するドライキャストセメント状製品の製造法を提供する。この方法は、水硬性セメント、水、ポリマー微小球、粗大な骨材、微細な骨材および場合によってはガス発生添加剤、分散剤、シリカフューム、ポゾラン、例えばフライアッシュ、スラグまたは焼成クレーおよび顔料を有する混合物を提供し、さらにこの混合物からの製品の形成を提供する。形成は、前記混合物を金型内に置き、この金型を振動させるかまたはこの混合物をダイを通して押出すことを含む任意の方法によって達成されうる。
【００３５】
ドライキャストセメント状組成物中に使用される場合の分散剤は、任意の適当な分散剤、例えばカルシウムリグノスルホネート、スルホン化メラミンホルムアルデヒド縮合物、ポリカルボキシレート、ナフタリンスルフェートホルムアルデヒド縮合物樹脂、例えばLOMAR D（登録商標）（Cognis Inc., Cincinnati, Ohio）またはオリゴマー分散剤であることができる。
【００３６】
ペンダント側鎖を有する炭素骨核を有する分散剤を意味するポリカルボキシレート分散剤を使用することができ、この場合側鎖の少なくとも一部分は、カルボキシル基またはエーテル基によって骨核に結合されている。分散剤の用語は、セメント状組成物のための可塑剤、広範囲の水減力剤、流動化剤、抗凝集剤または超可塑剤としても機能する化学薬品を含むことも意味する。ポリカルボキシレート分散剤の例は、米国特許第２００２／００１９４５９号明細書Ａ１、米国特許第６２６７８１４号明細書、米国特許第６２９０７７０号明細書、米国特許第６３１０１４３号明細書、米国特許第６１８７８４１号明細書、米国特許第５１５８９９６号明細書、米国特許第６００８２７５号明細書、米国特許第６１３６９５０号明細書、米国特許第６２８４８６７号明細書、米国特許第５６０９６８１号明細書、米国特許第５４９４５１６号明細書、米国特許第５６７４９２９号明細書、米国特許第５６６０６２６号明細書、米国特許第５６６８１９５号明細書、米国特許第５６６１２０６号明細書、米国特許第５３５８５６６号明細書、米国特許第５１６２４０２号明細書、米国特許第５７９８４２５号明細書、米国特許第５６１２３９６号明細書、米国特許第６０６３１８４号明細書および米国特許第５９１２２８４号明細書、米国特許第５８４０１１４号明細書、米国特許第５７５３７４４号明細書、米国特許第６７２８２０７号明細書、米国特許第５７２５６５７号明細書、米国特許第５７０３１７４号明細書、米国特許第５６６５１５８号明細書、米国特許第５６４３９７８号明細書、米国特許第５６３３２９８号明細書、米国特許第５５８３１８３号明細書および米国特許第５３９３３４３号明細書中に見出すことができ、この場合これらの刊行物は、全て参考のために本明細書中に記載されている。
【００３７】
前記系中で使用されるポリカルボキシレート分散剤は、分散剤の式ａ）〜ｊ）の少なくとも１つであることができる：
ａ）式（Ｉ）：
【化１】
2008502565.tif 000001
〔式（Ｉ）中で、
Ｘは、水素、アルカリ金属イオン、アルカリ土類金属イオン、アンモニウムイオンまたはアミンの少なくとも１つであり、
Ｒは、Ｃ1〜Ｃ6アルキル（アルキレン）エーテルまたはその混合物、またはＣ1〜Ｃ6アルキル（アルキレン）イミンまたはその混合物の少なくとも１つであり；
Ｑは、酸素、ＮＨまたは硫黄の少なくとも１つであり；
ｐは、線状側鎖または分枝鎖状側鎖の少なくとも１つを生じる１〜約３００の数の１つであり；
Ｒ1は、水素、Ｃ1〜Ｃ20炭化水素、または−ＯＨ、−ＣＯＯＨ、−ＣＯＯＨのエステル誘導体またはアミド誘導体の少なくとも１つを含有する官能化された炭化水素、スルホン酸、スルホン酸のエステル誘導体またはアミド誘導体、アミンまたはエポキシの少なくとも１つであり；
Ｙは、水素、アルカリ金属イオン、アルカリ土類金属イオン、アンモニウムイオン、アミン、疎水性炭化水素または消泡剤として機能するポリアルキレンオキシド部分の少なくとも１つであり；
ｍ、ｍ′、ｍ′′、ｎ、ｎ′およびｎ′′は、それぞれ独立に０または１〜約２０の整数であり；
Ｚは、ｉ）少なくとも１つのアミンおよび少なくとも１つの酸基、ｉｉ）二無水物、ジアルデヒドおよび二酸クロリドから構成されている群から選択された骨核中に組み込むことができる２個の官能基、またはｉｉｉ）イミド残基の少なくとも１つを含有する部分であり；
ａ、ｂ、ｃおよびｄは、それぞれの単位のモル画分を反映し、ａ、ｂ、ｃおよびｄの総和は、１であり、ａ、ｂ、ｃおよびｄは、それぞれ零より大きいかまたは零に等しい値および１未満の値であり、ａ、ｂ、ｃおよびｄの少なくとも２つは、零より大きい〕で示される分散剤；
ｂ）式（ＩＩ）：
【化２】
2008502565.tif 000002
〔式（ＩＩ）中で、
Ａは、ＣＯＯＭであるかまたは場合によっては"ｙ"構造中で、酸無水物基（−ＣＯ−Ｏ−ＣＯ−）は、Ａ基が結合されて無水物を形成するような炭素原子間のＡ基の代わりに形成されており；
Ｂは、ＣＯＯＭであり；
Ｍは、水素、遷移金属陽イオン、疎水性ポリアルキレングリコールまたはポリシロキサンの残基、アルカリ金属イオン、アルカリ土類金属イオン、鉄イオン、アルミニウムイオン、（アルカノール）アンモニウムイオンまたは（アルキル）アンモニウムイオンであり；Ｒは、Ｃ2〜Ｃ6アルキレン基であり；
Ｒ1は、Ｃ1〜Ｃ20アルキル、Ｃ6〜Ｃ9シクロアルキルまたはフェニル基であり；
ｘ、ｙおよびｚは、０．０１〜１００の数であり；
ｍは、１〜１００であり；
ｎは、１０〜１００の数である〕で示される分散剤；
ｃ）ｉ）ＲがＣ1〜Ｃ20アルキル基であり、ＡがＣ2〜Ｃ4アルキレン基であり、かつｍが２〜１６の整数であるような式ＲＯ（ＡＯ）ｍＨで示される化合物との無水マレイン酸半エステルと
ｉｉ）ｎが１〜９０の整数であり、かつＲがＣ1〜Ｃ20アルキル基であるような式ＣＨ2＝ＣＨＣＨ2−（ＯＡ）nＯＲを有するモノマーとのコポリマーの形を有する少なくとも１つのポリマーまたはその塩からなる分散剤；
ｄ）次の一般式（１）：
【化３】
2008502565.tif 000003
〔Ｒ1は、水素原子またはメチル基を表わし、Ｒ2Ｏは、炭素原子数２〜４のオキシアルキレン基の１つ種類または２つ以上の種類の混合物を表わし、この場合２つ以上の種類の混合物は、ブロックの形で添加されてもよいし、ランダムな形で添加されてもよく、Ｒ3は、水素原子または炭素原子数１〜５のアルキル基を表わし、ｍは、１〜１００の範囲内の整数であるオキシアルキレン基の付加的な平均モル数を示す〕によって表わされる（アルコキシ）ポリアルキレングリコールモノ（メタ）アクリル酸エステルモノマー（ａ）５〜９８質量％を、Ｒ4およびＲ5がそれぞれ独立に水素原子またはメチル基を表わし、かつＭ１が水素原子、一価の金属原子、二価の金属原子、アンモニウム基または有機アミン基を表わすような上記の一般式（２）によって表わされる（メタ）アクリル酸モノマー（ｂ）９５〜２質量％および前記モノマーと共重合可能な他のモノマー（ｃ）０〜５０質量％と共重合させることによって得られた分散剤、この場合（ａ）、（ｂ）および（ｃ）の全体量は、１００質量％であり；
ｅ）オリゴアルキレングリコール、ポリアルコール、ポリオキシアルキレンアミンおよびポリアルキレングリコールから構成されている群から選択された少なくとも１つの種類に由来する側鎖を有する、ポリカルボン酸またはその塩であるグラフトポリマー；
ｆ）式（ＩＩＩ）
【化４】
2008502565.tif 000004
〔式（ＩＩＩ）中で、
Ｄは、構造式ｄ１、構造式ｄ２およびその混合物から構成されている群から選択された１つの成分であり；
Ｘは、Ｈ、ＣＨ3、Ｃ2〜Ｃ6アルキル、フェニル、ｐ−メチルフェニルまたはスルホン化フェニルであり；
Ｙは、Ｈまたは−ＣＯＯＭであり；
Ｒは、ＨまたはＣＨ3であり；
Ｚは、Ｈ、−ＳＯ3Ｍ、−ＰＯ3Ｍ、−ＣＯＯＭ、−Ｏ（ＣＨ2）nＯＲ3、但し、この場合ｎは、２〜６であり、−ＣＯＯＲ3または−（ＣＨ2）nＯＲ3、但し、この場合ｎは、０〜６であり、−ＣＯＮＨＲ3、−ＣＯＮＨＣ（ＣＨ3）2ＣＨ3ＳＯ3Ｍ、−ＣＯＯ（ＣＨＲ4）nＯＨであり、但し、この場合ｎは、２〜６であり、または−Ｏ（ＣＨ2）nＯＲ4、但し、この場合ｎは、２〜６であり；
Ｒ1、Ｒ2、Ｒ3、Ｒ5は、それぞれ独立にオキシエチレン単位とオキシプロピレン単位との−（ＣＨＲＣＨ2Ｏ）mＲ4ランダムコポリマーであり、但し、この場合ｍは、１０〜５００であり、このランダムコポリマー中のオキシエチレン単位の量は、約６０％〜１００％であり、このランダムコポリマー中のオキシプロピレンの量は、０％〜約４０％であり；
Ｒ4は、Ｈ、メチル、Ｃ2〜約Ｃ6アルキルまたは約Ｃ6〜約Ｃ10アリールであり；
Ｍは、Ｈ、アルカリ金属、アルカリ土類金属、アンモニウム、アミン、トリエタノールアミン、メチルまたはＣ2〜約Ｃ6アルキルであり；
ａは、０〜約０．８であり；
ｂは、約０．２〜約１．０であり；
ｃは、０〜約０．５であり；
ｄは、０〜約０．５であり；ａ、ｂ、ｃおよびｄは、それぞれの単位のモル画分を表わし；
ａ、ｂ、ｃおよびｄの総和は、１．０であり；
ａは、同じ分散剤構造における２つ以上の異なる成分を表わすことができ；
ｂは、同じ分散剤構造における２つ以上の異なる成分を表わすことができ；
ｃは、同じ分散剤構造における２つ以上の異なる成分を表わすことができ；
ｄは、同じ分散剤構造における２つ以上の異なる成分を表わすことができる〕で示される分散剤；
ｇ）式（ＩＶ）：
【化５】
2008502565.tif 000005
〔式（ＩＶ）中で、
"ｂ"構造は、カルボン酸モノマー、エチレン系不飽和モノマーまたは無水マレイン酸の１つであり、酸無水物基（−ＣＯ−Ｏ−ＣＯ−）は、ＹおよびＺがそれぞれ結合している炭素原子間の基ＹおよびＺの代わりに形成されており、"ｂ"構造は、ペンダント状エステル結合を有する少なくとも１つの部分およびペンダント状アミド結合を有する少なくとも１つの部分を含まなければならず；
Ｘは、Ｈ、ＣＨ3、Ｃ2〜Ｃ6アルキル、フェニル、ｐ−メチルフェニル、ｐ−エチルフェニル、カルボキシル化フェニルまたはスルホン化メチルであり；
Ｙは、Ｈ、−ＣＯＯＭ、−ＣＯＯＨまたはＷであり；
Ｗは、式Ｒ5Ｏ−（ＣＨ2ＣＨ2Ｏ）s−（ＣＨ2Ｃ（ＣＨ3）ＨＯ）t（ＣＨ2ＣＨ2Ｏ）uによって表わされる疎水性消泡剤であり、上記式中、ｓ、ｔおよびｕは、０〜２００の整数であり、但し、この場合ｔは、（ｓ＋ｕ）より大きく、疎水性消泡剤の全体量は、ポリカルボキシレート分散剤の約１０質量％未満の量で存在し；
Ｚは、Ｈ、−ＣＯＯＭ、−Ｏ（ＣＨ2）nＯＲ3、但し、ｎは、２〜６であり、−ＣＯＯＲ3、−（ＣＨ2）nＯＲ3、但し、ｎは、０〜６であり、または−ＣＯＮＨＲ3であり；
Ｒ1は、ＨまたはＣＨ3であり；
Ｒ2、Ｒ3は、それぞれ独立にｍが１０〜５００であるような一般式（ＣＨ（Ｒ1）ＣＨ2Ｏ）mＲ4のオキシエチレン単位とオキシプロピレン単位とのランダムコポリマーであり、ランダムコポリマー中のオキシエチレン量は、約６０％〜１００％であり、ランダムコポリマー中のオキシプロピレン量は、０％〜約４０％であり；
Ｒ4は、Ｈ、メチルまたはＣ2〜Ｃ8アルキルであり；
Ｒ5は、Ｃ1〜Ｃ18アルキルまたはＣ6〜Ｃ18アルキルアリールであり；
Ｍは、アルカリ金属、アルカリ土類金属、アンモニア、アミン、モノエタノールアミン、ジエタノールアミン、トリエタノールアミン、モルホリン、イミダゾールであり；
ａは、０．０１〜０．８であり；
ｂは、０．２〜０．９９であり；
ｃは、０〜０．５であり；
ａ、ｂ、ｃは、それぞれの単位のモル画分を表わし、ａ、ｂおよびｃの総和は、１であり；
ａは、同じ分散剤構造における２つ以上の異なる成分を表わすことができ；
ｃは、同じ分散剤構造における２つ以上の異なる成分を表わすことができる〕で示される分散剤；
ｈ）下記のモノマー単位およびモノマー単位の数を有する遊離酸の形または塩の形での次の式（Ｖ）：
【化６】
2008502565.tif 000006
〔式中、Ａは、部分（ｉ）または（ｉｉ）から選択され、
（ｉ）−ＣＲ1Ｒ2−ＣＲ3Ｒ4−
（ｉｉ）
【化７】
2008502565.tif 000007
この場合、Ｒ1およびＲ3は、置換されたベンゼン、Ｃ1〜Ｃ8アルキル、Ｃ2〜Ｃ8アルケニル、Ｃ2〜Ｃ8アルキルカルボニル、Ｃ1〜Ｃ8アルコキシ、カルボキシル、水素および環から選択されており、Ｒ2およびＲ4は、水素およびＣ1〜Ｃ4アルキルから構成されている群から選択されており、Ｒ1およびＲ3は、Ｒ2および／またはＲ4がＣ1〜Ｃ4アルキルである場合にＲ2および／またはＲ4と一緒になって環を形成することができ；
Ｒ7、Ｒ8、Ｒ9およびＲ10は、個別的に水素、Ｃ1〜Ｃ6アルキルおよびＣ2〜Ｃ8炭化水素鎖から構成されている群から選択されており、Ｒ1およびＲ3は、Ｒ7および／またはＲ8、Ｒ9およびＲ10と一緒になってこれらＲ7および／またはＲ8、Ｒ9およびＲ10が結合される炭素原子に隣接しているＣ2〜Ｃ8炭化水素鎖を形成し、この場合この炭化水素鎖は、場合によっては少なくとも１つの陰イオン基を有し、
少なくとも１個の陰イオン基は、場合によってはスルホン酸基であり；
Ｍは、水素および疎水性ポリアルキレングリコールまたはポリシロキサンの残基から構成されている群から選択され、但し、Ａが（ｉｉ）であり、かつＭが疎水性ポリアルキレングリコールの残基である場合には、Ｍは、基−（Ｒ5Ｏ）mＲ6と相違しなければならず；Ｒ5は、Ｃ2〜Ｃ8アルキレン基であり；
Ｒ6は、Ｃ1〜Ｃ20アルキル、Ｃ6〜Ｃ9シクロアルキルおよびフェニルから構成されている群から選択されており；
ｎ、ｘおよびｚは、１〜１００の数であり；
ｙは、０〜１００であり；
ｍは、２〜１０００であり；
ｘ対（ｙ＋ｚ）の比は、１：１０〜１０：１であり、ｙ：ｚの比は、５：１〜１：１００であり〕に相応するランダムコポリマー；
ｉ）次のもの：
ｉ）式３ａまたは３ｂ：
【化８】
2008502565.tif 000008
〔式中、Ｍは、水素原子、一価の金属陽イオンまたは二価の金属陽イオン、アンモニウムイオンまたは有機アミン残基であり、ａは、１であるかまたはＭが二価の金属陽イオンである場合には、ａは、１／２であり、
Ｘは、−ＯＭａ、
−Ｏ−（ＣmＨ2mＯ）n−Ｒ1、但し、この場合Ｒ1は、水素原子、１〜２０個の炭素原子を含有する脂肪族炭化水素基、５〜８個の炭素原子を含有する脂環式炭化水素基または場合によってはヒドロキシル、カルボキシル、Ｃ1〜Ｃ14アルキルまたは６〜１４個の炭素原子を含有するスルホン酸により置換されたアリール基であり、ｍは、２〜４であり、ｎは、０〜１００であり、
Ｒ2がＲ1または−ＣＯ−ＮＨ2であるような−ＮＨＲ2、−Ｎ（Ｒ2）2またはその混合物；
Ｙは、酸素原子または−ＮＲ2である〕の少なくとも１つの成分０〜９０モル％；
ｉｉ）一般式４：
【化９】
2008502565.tif 000009
〔式中、Ｒ3は、水素原子または１〜５個の炭素原子を含有する脂肪族炭化水素基であり、ｐは、０〜３であり、Ｒ1は、水素、１〜２０個の炭素原子を含有する脂肪族炭化水素基、５〜８個の炭素原子を含有する脂環式炭化水素基または場合によってはヒドロキシル、カルボキシル、Ｃ1〜Ｃ14アルキルまたは６〜１４個の炭素原子を含有するスルホン酸により置換されたアリール基であり、ｍは、個別的に２〜４であり、ｎは、０〜１００である〕で示される成分１〜８９モル％および
ｉｉｉ）式５ａまたは５ｂ：
【化１０】
2008502565.tif 000010
〔式中、Ｓは、水素原子または−ＣＯＯＭａまたは−ＣＯＯＲ5であり、Ｔは、ＣＯＯＲ5、−Ｗ−Ｒ7、−ＣＯ−[−ＮＨ−（ＣＨ2）3]s−Ｗ−Ｒ7、−ＣＯ−Ｏ−（ＣＨ2）2−Ｗ−Ｒ7、一般式：
【化１１】
2008502565.tif 000011
で示される基または−（ＣＨ2）z−Ｖ−（ＣＨ2）z−ＣＨ＝ＣＨ−Ｒ1であるかまたはＳがＣＯＯＲ5またはＣＯＯＭａである場合には、Ｕ1は、−ＣＯ−ＮＨＭ−、−Ｏ−または−ＣＨ2Ｏであり、Ｕ2は、−ＮＨ−ＣＯ−、−Ｏ−またはＯＣＨ2であり、Ｖは、−Ｏ−ＣＯ−Ｃ6Ｈ4−ＣＯ−Ｏ−または−Ｗ−であり、Ｗは、
【化１２】
2008502565.tif 000012
上記式中、Ｒ4は、水素原子またはメチル基であり、Ｒ5は、３〜２０個の炭素原子を含有する脂肪族炭化水素基、５〜８個の炭素原子を含有する脂環式炭化水素基または６〜１４個の炭素原子を含有するアリール基であり、Ｒ6は、Ｒ1であるかまたは
【化１３】
2008502565.tif 000013
であり、
Ｒ7は、Ｒ1であるかまたは
【化１４】
2008502565.tif 000014
であり、
ｒは、２〜１００であり、ｓは、１または２であり、ｘは、１〜１５０であり、ｙは、０〜１５であり、ｚは、０〜４であり〕の少なくとも１つの成分０〜１０モル％；
ｉｖ）式６ａ、６ｂまたは６ｃ：
【化１５】
2008502565.tif 000015
〔式中、Ｍは、水素原子、一価の金属陽イオンまたは二価の金属陽イオン、アンモニウムイオンまたは有機アミン残基であり、ａは、１であるかまたはＭが二価の金属陽イオンである場合には、ａは、１／２であり、
Ｘは、−ＯＭａ、
−Ｏ−（ＣmＨ2mＯ）n−Ｒ1、但し、この場合Ｒ1は、水素原子、１〜２０個の炭素原子を含有する脂肪族炭化水素基、５〜８個の炭素原子を含有する脂環式炭化水素基または場合によってはヒドロキシル、カルボキシル、Ｃ1〜Ｃ14アルキルまたは６〜１４個の炭素原子を含有するスルホン酸により置換されたアリール基であり、ｍは、２〜４であり、ｎは、０〜１００であり、
Ｒ2がＲ1または−ＣＯ−ＮＨ2であるような−ＮＨ−（ＣmＨ2mＯ）n−Ｒ1、ＮＨＲ2、−Ｎ（Ｒ2）2またはその混合物であり；
Ｙは、酸素原子または−ＮＲ2である〕の少なくとも１つの成分０〜９０モル％を有するオキシアルキレングリコール−アルケニルエーテルと不飽和のモノカルボン酸および／またはジカルボン酸とのコポリマー；
ｊ）次のもの：
ｉ）式７ａおよび式７ｂ
【化１６】
2008502565.tif 000016
〔式中、Ｍは、Ｈ、一価の金属陽イオン、二価の金属陽イオン、アンモニウムイオンまたは有機アミンであり、ａは、Ｍが二価の金属陽イオンである場合には、１／２であり、Ｍが一価の金属陽イオンである場合には、ａは、１であり、
Ｒ1は、−ＯＭａまたは
−Ｏ−（ＣmＨ2mＯ）n−Ｒ2であり、但し、この場合Ｒ2は、Ｈ、Ｃ1〜Ｃ20脂肪族炭化水素基、Ｃ5〜Ｃ8脂環式炭化水素基または場合によっては−ＣＯＯＭａ、−（ＳＯ3）Ｍａおよび−（ＰＯ3）Ｍａ2で置換されたＣ6〜Ｃ14アリール基であり、
ｍは、２〜４であり、
ｎは、１〜２００である〕の構造単位から構成されている群から選択された少なくとも１つの成分１〜９０モル％；
ｉｉ）一般式８：
【化１７】
2008502565.tif 000017
〔式中、Ｒ3は、ＨまたはＣ1〜Ｃ5脂肪族炭化水素であり；ｐは、０〜３であり；Ｒ2は、Ｈ、Ｃ1〜Ｃ20脂肪族炭化水素、Ｃ5〜Ｃ8脂環式炭化水素、または場合によっては−ＣＯＯＭａ、−（ＳＯ3）Ｍａおよび−（ＰＯ3）Ｍａ2から構成されている群から選択された少なくとも１つの要素で置換されたＣ6〜Ｃ14アリール基であり、ｍは、２〜４であり、ｎは、１〜２００である〕の成分０．５〜８０モル％；
ｉｉｉ）式９ａおよび９ｂ：
【化１８】
2008502565.tif 000018
〔式中、Ｒ4は、Ｈ、場合によっては少なくとも１個のヒドロキシル基で置換されたＣ1〜Ｃ20脂肪族炭化水素、−（ＣmＨ2mＯ）n−Ｒ2、−ＣＯ−ＮＨ−Ｒ2、Ｃ5〜Ｃ8脂環式炭化水素、または場合によっては−ＣＯＯＭａ、−（ＳＯ3）Ｍａおよび−（ＰＯ3）Ｍａ2から構成されている群から選択された少なくとも１つの要素で置換されたＣ6〜Ｃ14アリール基；
Ｍは、Ｈ、一価の金属陽イオン、二価の金属陽イオン、アンモニウムイオンまたは有機アミンであり、ａは、Ｍが二価の金属陽イオンである場合には、１／２であり、Ｍが一価の金属陽イオンである場合には、ａは、１であり、
Ｒ2は、Ｈ、Ｃ1〜Ｃ20脂肪族炭化水素、Ｃ5〜Ｃ8脂環式炭化水素または場合によっては−ＣＯＯＭａ、−（ＳＯ3）Ｍａおよび−（ＰＯ3）Ｍａ2から構成されている群から選択された少なくとも１つの要素で置換されたＣ6〜Ｃ14アリールであり、
ｍは、２〜４であり、
ｎは、１〜２００である〕から構成されている群から選択された構造単位０．５〜８０モル％；
ｉｖ）一般式１０：
【化１９】
2008502565.tif 000019
〔式中、Ｒ5は、メチル基またはメチレン基であり、Ｒ5は、Ｒ7と一緒になって１個以上の５〜８員環を形成し；
Ｒ6は、Ｈ、メチルまたはエチルであり；
Ｒ7は、Ｈ、Ｃ1〜Ｃ20脂肪族炭化水素、場合によっては−ＣＯＯＭａ、−（ＳＯ3）Ｍａおよび−（ＰＯ3）Ｍａ2から構成されている群から選択された少なくとも１つの要素で置換されたＣ6〜Ｃ14アリール基、Ｃ5〜Ｃ8脂環式炭化水素、−ＯＣＯＲ4、−ＯＲ4および−ＣＯＯＲ4であり；Ｒ4は、Ｈ、場合によっては少なくとも１つの−ＯＨで置換されたＣ1〜Ｃ20脂肪族炭化水素、−（ＣmＨ2mＯ）n−Ｒ2、−ＣＯ−ＮＨ−Ｒ2、Ｃ5〜Ｃ8脂環式炭化水素、または場合によっては−ＣＯＯＭａ、−（ＳＯ3）Ｍａおよび−（ＰＯ3）Ｍａ2から構成されている群から選択された少なくとも１つの要素で置換されたＣ6〜Ｃ14アリール残基である〕の成分１〜９０モル％を有するジカルボン酸誘導体とオキシアルキレングリコール−アルキレンエーテルとのコポリマー。
【００３８】
式（ｅ）において、"由来する"の用語は、一般的な誘導体に言及されるのではなく、むしろ分散剤の性質と比較可能でありかつグラフトポリマーを破壊しないオリゴアルキレングリコール、ポリアルコールおよびポリアルキレングリコールの任意のポリカルボン酸／ポリカルボン酸塩側鎖誘導体に言及される。
【００３９】
６〜１４個の炭素原子を含有する式（ｉ）の場合によっては置換されたアリール基中の置換基は、ヒドロキシル基、カルボキシル基、Ｃ1〜Ｃ14アルキル基またはスルホネート基であってよい。
置換されたベンゼン中の置換基は、ヒドロキシル基、カルボキシル基、Ｃ1〜Ｃ14アルキル基またはスルホネート基であってよい。
【００４０】
オリゴマー分散剤の用語は、（ｋ）成分Ａ、場合によっては成分Ｂおよび成分Ｃの反応生成物であるオリゴマーに言及され；
それぞれ成分Ａは、個別的にセメント状粒子上で吸着しかつホスフェート、ホスホネート、ホスフィネート、次亜リン酸塩、スルフェート、スルホネート、スルフィネート、アルキルトリアルコキシシラン、アルキルトリアシルオキシシラン、アルキルトリアリールオキシシラン、ボラート、ボロネート（boronateｓ）、ボロキシン（boroxines）、ホスホルアミド、アミン、アミド、第四級アンモニウム基、カルボン酸、カルボン酸エステル、アルコール、炭水化物、糖の燐酸エステル、糖の硼酸エステル、糖の硫酸エステル、前記の成分の一部分の任意の塩およびその混合物から構成されている群から選択された第１の成分に由来する少なくとも１つの残基を含有する非ポリマーの官能性部分であり；
成分Ｂは、場合による成分の一部分であり、存在する場合には、それぞれ成分Ｂは、個別的に成分Ａ部分と成分Ｃ部分との間に配置されかつ線状飽和炭化水素、線状不飽和炭化水素、飽和分枝鎖状炭化水素、不飽和分枝鎖状炭化水素、脂環式炭化水素、ヘテロ環式炭化水素、アリール、ホスホエステル、窒素含有化合物およびその混合物から構成されている群から選択された第２の成分に由来する非ポリマー成分の一部分であり；および
成分Ｃは、実質的にセメント状粒子に対して非吸着性である線状または分枝鎖状の水溶性の非イオン性ポリマーでありかつ米国特許第６１３３３４７号明細書、米国特許第６４９２４６１号明細書および米国特許第６４５１８８１号明細書中に開示されているポリ（オキシアルキレングリコール）、ポリ（オキシアルキレンアミン）、ポリ（オキシアルキレンジアミン）、モノアルコキシポリ（オキシアルキレンアミン）、モノアリールオキシポリ（オキシアルキレンアミン）、モノアルコキシポリ（オキシアルキレングリコール）、モノアリールオキシポリ（オキシアルキレングリコール）、ポリ（ビニルピロリドン）、ポリ（メチルビニルエーテル）、ポリ（エチレンイミン）、ポリ（アクリルアミド）、ポリオキサゾロンまたはその混合物から構成されている群から選択された少なくとも１つの成分の一部分であり、この場合前記刊行物は、参考のために本明細書中に記載されている。
【００４１】
使用することができる凝固促進剤／凝固増強剤および強度促進剤／強度増強剤は、アルカリ金属、アルカリ土類金属またはアルミニウムの硝酸塩；アルカリ金属、アルカリ土類金属またはアルミニウムの亜硝酸塩；アルカリ金属、アルカリ土類金属またはアルミニウムのチオシアネート；アルカノールアミン；アルカリ金属、アルカリ土類金属またはアルミニウムのチオスルフェート；アルカリ金属、アルカリ土類金属またはアルミニウムの水酸化物；アルカリ金属、アルカリ土類金属またはアルミニウムのカルボン酸塩（好ましくは蟻酸カルシウム）；ポリヒドロキシルアルキルアミン；アルカリ金属またはアルカリ土類金属のハライド塩（好ましくはブロミド）を含むが、これに限定されるものではない。使用することができる促進剤の例は、双方ともDegussa Admixtures Inc. ,Cleaveland, Ohioによって次の商品名で販売されているPOZZOLITH（登録商標）NC534、非クロリド型の促進剤および／またはRHEOCRETE（登録商標）CNI  亜硝酸カルシウムをベースとする耐蝕剤を含むが、これに限定されるものではない。
【００４２】
前記硝酸塩は、一般式Ｍ（ＮＯ3）aを有し、この場合Ｍは、アルカリ金属またはアルカリ土類金属またはアルミニウムであり、ａは、１がアルカリ金属塩を表わし、２がアルカリ土類金属塩を表わし、３がアルミニウム塩を表わす。好ましいのは、Ｎａ、Ｋ、Ｍｇ、ＣａおよびＡｌの硝酸塩である。
【００４３】
亜硝酸塩は、一般式Ｍ（ＮＯ2）aを有し、この場合Ｍは、アルカリ金属またはアルカリ土類金属またはアルミニウムであり、ａは、１がアルカリ金属塩を表わし、２がアルカリ土類金属塩を表わし、３がアルミニウム塩を表わす。好ましいのは、Ｎａ、Ｋ、Ｍｇ、ＣａおよびＡｌの亜硝酸塩である。
【００４４】
前記チオシアン酸の塩は、一般式Ｍ（ＳＣＮ）bを有し、この場合Ｍは、アルカリ金属またはアルカリ土類金属またはアルミニウムであり、ｂは、１がアルカリ金属塩を表わし、２がアルカリ土類金属塩を表わし、３がアルミニウム塩を表わす。前記塩は、スルホシアネート、スルホシアニド、チオシアン酸塩またはチオシアン化物として種々に公知である。好ましいのは、Ｎａ、Ｋ、Ｍｇ、ＣａおよびＡｌのチオシアン酸塩である。
【００４５】
アルカノールアミンは、三価窒素がアルキルアルコールの炭素原子に直接結合している化合物の群の一般的な用語である。代表的な式は、Ｎ[Ｈ]c[（ＣＨ2）dＣＨＲＣＨ2Ｒ]eであり、この場合Ｒは、個別的にＨまたはＯＨであり、ｃは、３−ｅであり、ｄは、０〜約４であり、ｅは、１〜約３である。例は、モノエタノールアミン、ジエタノールアミン、トリエタノールアミンおよびトリイソプロパノールアミンを含むが、これに限定されるものではない。
【００４６】
チオスルフェート塩は、一般式Ｍｆ（Ｓ2Ｏ3）gを有し、この場合Ｍは、アルカリ金属またはアルカリ土類金属またはアルミニウムであり、Ｍの金属元素の原子価に依存して、ｆは、１または２であり、ｇは、１、２または３である。好ましいのは、Ｎａ、Ｋ、Ｍｇ、ＣａおよびＡｌのチオスルフェート塩である。
カルボン酸塩は、一般式ＲＣＯＯＭを有し、この場合Ｒは、ＨまたはＣ1〜約Ｃ10アルキルであり、Ｍは、アルカリ金属またはアルカリ土類金属またはアルミニウムである。好ましいのは、Ｎａ、Ｋ、Ｍｇ、ＣａおよびＡｌのカルボン酸塩である。カルボン酸の例は、蟻酸カルシウムである。
【００４７】
ポリヒドロキシルアルキルアミンは、一般式
【化２０】
2008502565.tif 000020
〔式中、ｈは、１〜３であり、ｉは、１〜３であり、ｊは、１〜３であり、ｋは、０〜３である〕を有することができる。好ましいポリヒドロキシルアルキルアミンは、テトラヒドロキシエチルエチレンジアミンである。
【００４８】
凝固遅延剤、即ち遅延凝固混和剤または水和制御混和剤としても知られている凝固遅延混和剤は、ドライキャストセメント状組成物の凝固を遅らせるか、遅延させるか、または緩徐にさせるために使用される。前記の凝固遅延剤は、バッチの開始時または時々水和処理が開始された後にドライキャストセメント状組成物に添加されてよい。
【００４９】
凝固遅延剤は、ドライキャストセメント状組成物の凝固時に暑い天候の促進効果を相殺させるために使用されるか、または配置条件または仕事の現場への搬送が問題が困難な場合にコンクリートまたはグラウトの初期凝固を遅延させるために使用されるか、または特殊な仕上げ処理の時間を許容させるために使用される。大部分の凝固遅延剤は、低いレベルの水希釈剤としても作用し、或る程度の空気をドライキャストセメント状組成物中に連行させるために使用されてもよい。リグノスルホネート、ヒドロキシル化カルボン酸、ボラックス、グルコン酸、酒石酸および他の有機酸およびその相応する塩、ホスホネート、一定の炭水化物、例えば糖および糖酸およびその混合物は、遅延混和物として使用されてよい。
【００５０】
防湿混和剤は、低いセメント含量、高い水セメント比または骨材部分中の微細粒の欠如を有するコンクリートの透過性を減少させる。この混和物は、ドライコンクリート中への湿分の侵入を遅延させ、一定の石鹸、ステアレートおよび石油製品を含む。
【００５１】
透過性減力剤は、圧力下の水がコンクリートを透過する速度を減少させるために使用される。シリカフューム、フライアッシュ、粉砕スラグ、メタカオリン、天然のポゾラン、水希釈剤およびラテックスは、コンクリートの透過性を減少させるために使用されてよい。
【００５２】
ポンピング補助剤は、ポンプ効果を改善するためにドライキャストセメント状組成物に添加される。前記の混和剤は、液状のドライキャストセメント状組成物を増粘させ、即ちこのドライキャストセメント状組成物の粘度を増加させ、ポンプにより圧力下でペーストの脱水を減少させる。ドライキャストセメント状組成物中でポンピング補助剤として使用される材料の中には、有機ポリマーおよび合成ポリマー、ヒドロキシエチルセルロース（ＨＥＣ）または分散剤と配合されたＨＥＣ、有機凝集剤、パラフィンの有機エマルジョン、コールタール、アスファルト、ポリアクリレート、ベントナイトおよび熱分解法シリカ、天然ポゾラン、フライアッシュおよび消石灰がある。
【００５３】
硬化したコンクリート上または硬化したコンクリート中での細菌の成長および真菌類の成長は、部分的に抗真菌混和剤、殺菌性混和剤および殺虫性混和剤の使用によって制御されることができる。この目的のために最も効果的な材料は、ポリハロゲン化フェノール、ジアルドリンエマルジョン（dialdrin emulsions）および銅化合物である。
【００５４】
着色混和剤は、通常、顔料、有機顔料、例えばフタロシアニンまたは無機顔料、例えばこれに限定されるものではないが金属酸化物等を有する金属含有顔料から構成されており、鉄酸化物含有顔料、例えばCHROMIX（登録商標）L（Degussa Admixtures, Cleveland, Ohio）、酸化クロム、酸化アルミニウム、クロム酸鉛、酸化チタン、亜鉛白、酸化亜鉛、硫化亜鉛、鉛白、鉄マンガン黒、コバルト緑、マンガン青、マンガンバイオレット、カドミウムスルホセレン化物、クロムオレンジ、ニッケルチタン黄、クロムチタン黄、硫化カドミウム、亜鉛黄、ウルトラマリーンブルーおよびコバルトブルーを含むが、これに限定されるものではない。
【００５５】
アルカリ反応減力剤は、アルカリ骨材の反応を減少させることができ、この反応が硬化されたコンクリート中で形成しうる破壊的な膨張力を制限する。ポゾラン（フライアッシュ、シリカフューム）、高炉スラグ、リチウム塩およびバリウム塩は、殊に効果的である。
【００５６】
使用することができる収縮減少混和剤は、ＲＯ（ＡＯ）1-10Ｈを有することができるが、これに限定されることはなく、この場合Ｒは、Ｃ1〜Ｃ5アルキルまたはＣ5〜Ｃ6シクロアルキル基であり、Ａは、Ｃ2〜Ｃ3アルキレン基、アルカリ金属硫酸塩、アルカリ土類金属硫酸塩、アルカリ土類金属酸化物、好ましくは硫酸ナトリウムおよび酸化カルシウムであり、TETRAGUARD（登録商標）混和剤は、使用することができる収縮減少混和剤（Degussa Admixtures Inc., Cleveland, Ohioから入手可能）の１例である。
【００５７】
ドライキャストセメント状混合物は、この混合物が適度に割り当てられた場合に振動または加えられたエネルギーに反応することが見い出された。金型を振動または他のエネルギーに晒した場合には、前記混合物のペースト画分は、ビヒクル／滑剤として機能し、それによって、固体の骨材粒子は、移動し、硬化中にそれ自体配向する。
【００５８】
減少されたペースト含量は、堅固ないし極めてドライの稠度で約０．２〜約０．８の典型的な水／セメント（w/c）比でドライキャストセメント状混合物を提供する。低いペースト対骨材比（体積に対して）は、重力下で流動せず、前記混合物を最終的な形に圧縮するために付加的な振動および圧力を必要とする混合物を生じる。非流動性の稠度および機械的に増大された圧密作用により、最終的な製品部材は、金型から直ちに取り出すことができるかまたは正確な最終的形状および寸法でダイから押出すことができる。
【００５９】
生成形体の強度は、製品が金型または押出機から取り出されたと同時の生成形体の形状を維持している製品の安定性に言及される。生成形体の強度は、ドライキャストセメント状混合物、ペースト含量および骨材材料の粒径分布に依存する。
【００６０】
本明細書中に記載された実施態様の幾つかの例は、耐凍結融解性（Ｆ／Ｔ）に対する効果について試験されたものである。ドライキャストセメント状製品の耐凍結融解性Ｆ／Ｔは、通常、ASTM C 1262-98 "Standard Test Method for Evaluating the Freeze-Thaw Durability of Manufactured Concrete Masonry Units and Related Concrete Units"による結果によって規定される。
【００６１】
この試験法は、コンクリートにより製造されたユニット（CMU）からの試験体の準備および試験を提供し、凍結と融解の繰り返されるサイクルに対する耐性を測定するものである。試験体は、封止された容器中に液体（水道水または塩化ナトリウム３質量％を含有する水道水）と接触させて置かれる。この容器は、水の凍結点を超えてかまたは水の凍結点未満で試験体の温度が周期的に繰り返され再現される試験室内に置かれる。凍結と融解の１回の連続は、１つのサイクルと呼称される。一定の回数のサイクル後に、試験体は、計量され、どの位の材料が試験体から除去されたのかを測定する。この質量損失は、コンクリート複合材の小さな粒子が元来の試験体から分離された際に起こる。一般に、試験体は、この試験体が出発質量の１％以上の損失を蒙った際に損傷として決定される。この少なくとも１％の損失を生じるのに必要とされるサイクル数は、損傷を受けたサイクル数として報告される。
【００６２】
第１表は、耐凍結融解性Ｆ／Ｔに対する試験体の密度の効果を測定するために設計された１つの研究からのデータを示す。試験体は、２つのドライキャスト混合物からの密度の３つのレベルで準備された。
【００６３】
２つの試験混合物は、同じセメントの骨材の粗製材料を使用した。
【００６４】
無筋の混合物は、次の成分を有していた：
セメント  全乾燥質量の１６％、
骨材  全乾燥質量の８４％、
w/c比０．５０（新しい混合物の約８％は、有効な水である）。
【００６５】
混和剤を含有する混合物は、次の成分を有していた：
セメント  全乾燥質量の１５％、
骨材  全質量の８５％、
w/c比０．４７（新しい混合物の約７％は、有効な水である）、
色増強混和剤（Degussa Admixtures, Inc.から入手可能なColor Cure XD）は、ステアリン酸カルシウムおよびラテックスポリマーを活性成分として含有する−ドライセメント（セメント状材料約２２ｏｚ/cw）の活性材料０．６質量％（ラテックスポリマー約０．２４質量％およびステアリン酸カルシウム０．３２質量％）、分散剤（Degussa Admixtures, Inc.から入手可能なRheomix 730S）−ドライセメントの活性材料０．０５質量％（セメント状材料約８．５ｏｚ/cwt）。
【００６６】
次の表および２つのグラフ（図１および図２）は、試験体のデータおよびASTM C 1262の結果を示す。
【００６７】
【表１】
2008502565.tif 000021
【００６８】
第１表中のデータは、試験体の密度が減少された場合の耐凍結融解性Ｆ／Ｔの減少を示す（図１）。高い密度および中程度の密度を有する試料（試料１〜４）に関しては、前記の耐凍結融解性Ｆ／Ｔの減少は、損傷時のサイクルの減少によって示される。低い密度の試験体（試料５および６）に関しては、低い密度の試験体の百分率での平均質量損失の急激な増加が観察された(図)２。このデータは、混和剤を含有するそれぞれの試料（試料２、４、６）において、混和剤を含有しない試験体（試料１、３、５）に対して耐凍結融解性の減少が存在することを示す。この結果は、混和剤試験体の僅かに低いセメント含量に部分的に基づくものと思われる。
【００６９】
第２表は、ドライキャストセメント状混合物中でポリマー微小球を使用することによるＡＳＴＭ１２６２試験データを示す。この試験における混合物は、次のものを含有する：
セメント  全乾燥質量の１３％または１６％、
骨材  全乾燥質量の８４％または８７％、
w/c比０．５０（新しい混合物の約８％は、有効な水である）。
【００７０】
エクスパンセル（Expancel）ポリマー微小球（Stockviksverken, Sweden）、製品551  De 40（平均直径約３０μｍ〜約５０μｍの膨張されたドライポリマー微小球）は、全ての試験で使用され、第２表中に示された体積％含量で計量供給された。
【００７１】
【表２】
2008502565.tif 000022
【００７２】
第２表は、セメント成分混合物１３％（試料１１〜１３）とセメント成分混合物１６％（試料７〜１０）との間で耐凍結融解性Ｆ／Ｔの重大な差異を示していない。前記表中のデータは、無筋のドライキャスト混合物中でのポリマー微小球の存在により、１％の質量損失を形成させるのに必要とされるＦ／Ｔサイクル数が増加することを示す。食塩溶液中で試験されたポリマー微小球約１体積％（試料９および１２）を含有する２つのセメント含量（１３％と１６％）の混合物は、未処理の参照試験体（試料１０および１３）に対して損傷前にＦ／Ｔサイクル数を二倍にし、約２体積％を有する試料（試料７、８および１１）は、未処理の参照試験体（試料１０および１３）に対して損傷時にＦ／Ｔサイクル数を四倍にした。これは、耐凍結融解性Ｆ／Ｔにおける重要な改善点である。
【００７３】
第３表は、ドライキャストセメント状混合物中でポリマー微小球を使用することによるＡＳＴＭ１２６２試験データを示す。この試験における混合物は、次のものを含有する：
試料中のセメントおよび骨材の全質量に対して、
セメント８７５（ポンド）、
骨材７１６４（ポンド）、
水６％。
【００７４】
エクスパンセル（Expancel）ポリマー微小球（Stockviksverken, Sweden）、製品551  WE 40（平均直径約３０μｍ〜約５０μｍの膨張された湿潤ポリマー微小球）は、試料１５で使用され、第３表中に示された体積％含量で計量供給された。
【００７５】
【表３】
2008502565.tif 000023
【００７６】
第３表中のデータは、ポリマー微小球（１４）なしの試料の耐凍結融解性Ｆ／Ｔと比較してポリマー微小球（１５）を含有する試料中での耐凍結融解性Ｆ／Ｔが増加したことを示す。これは、よりいっそう多いサイクル数で試料１４（１２回のサイクル）に対して試料１５（５０回のサイクル）で起こった損傷および試料１５の質量損失−２．９％と比較した損傷時の試料１４の高い質量損失−９０．７％に証明されている。
【００７７】
第４表は、ドライキャストセメント状混合物中でポリマー微小球を使用することによるＡＳＴＭ１２６２試験データを示す。この試験における混合物は、次のものを含有する：
試料中のセメントおよび骨材の全質量に対して、
セメント９５０（ポンド）、
骨材６２１０（ポンド）、
水６％。
【００７８】
エクスパンセル（Expancel）ポリマー微小球（Stockviksverken, Sweden）、製品551  WE 40（平均直径約３０μｍ〜約５０μｍの膨張された湿潤ポリマー微小球）およびエクスパンセル（Expancel）ポリマー微小球（Stockviksverken, Sweden）、製品551  WE 20（平均直径約１０μｍ〜約３０μｍの膨張された湿潤ポリマー微小球）は、第４表中に示された試料に使用され、第４表中に示された体積％含量で計量供給された。全ての試料（１６〜２０）は、Rheomix(登録商標)730S可塑剤４．５ｏｚ/ｃｗｔ（Degussa Admixtures, Inc. Cleveland, Ohio）を含有していた。試料１６は、ポリマー微小球を含有していなかったが、しかし、常用のコンクリート用空気連行混和剤３．５ｏｚ/ｃｗｔ；Microair(登録商標)（Degussa Admixtures, Inc. Cleveland, Ohio）を含有していた。試料１７は、ＷＥ２０ポリマー微小球を含有していた。試料１８は、ＷＥ２０ポリマー微小球およびＰＴ１４４７撥水混和剤６ｏｚ／ｃｗｔを含有していた。試料１９は、ＷＥ40ポリマー微小球およびＰＴ１４４７撥水混和剤６ｏｚ／ｃｗｔを含有していた。試料２０は、ＷＥ40ポリマー微小球を含有していた。
【００７９】
【表４】
2008502565.tif 000024
【００８０】
第４表中のデータは、ポリマー微小球（１６）なしの試料の耐凍結融解性Ｆ／Ｔと比較してポリマー微小球（１７〜２０）を含有する試料中での耐凍結融解性Ｆ／Ｔが増加したことを示す。これは、よりいっそう多いサイクル数で試料１６（５０回のサイクル）に対して試料１７（１５０回以上のサイクル）、試料１８（１２５回のサイクル）、試料１９（１２５回のサイクル）、試料２０（１５０回以上のサイクル）で起こった損傷に証明されている。
【００８１】
１つの実施態様において、耐凍結融解損傷性を有するドライキャストセメント状組成物は、水硬性セメント、ポリマー微小球および場合によるガス発生添加剤を含有し、この場合このガス発生添加剤は、ヒドラジドであることができ、最も好ましくは、このヒドラジドは、４，４′−オキシジベンゼンスルホニルヒドラジドであることができる。ポリマー微小球は、ガス充填されていてもよいし、液体充填されていてもよい。更に、ポリマー微小球は、ポリエチレン、ポリプロピレン、ポリメチルメタクリレート、ポリ−ｏ−クロロスチレン、ポリ塩化ビニル、ポリ塩化ビニリデン、ポリアクリロニトリル、ポリメタクリロニトリル、ポリスチレン、またはそのコポリマーまたは混合物、例えば塩化ビニリデン−アクリロニトリルコポリマー、ポリ塩化ビニリデン−コポリアクリロニトリルコポリマー、ポリアクリロニトリル−コポリメタクリロニトリルコポリマー、塩化ビニル−塩化ビニリデンコポリマーの少なくとも１つから構成されていてよい。
【００８２】
別の実施態様において、ドライキャストセメント状組成物は、次の特性の少なくとも１つを有する：水対セメント比は、約０．２〜約０．８であり；ガス発生添加剤は、セメント状材料の質量に対して約０．０５〜２質量％の範囲内で存在し；ポリマー微小球は、セメントの乾燥質量に対して約０．０１％〜約４％の範囲内で存在し；ポリマー微小球は、約０．１μｍ〜約１００μｍの平均直径を有するか；またはポリマー微小球は、約１０μｍ未満の平均直径を有する。
【００８３】
更に、別の実施態様において、上記のドライキャストセメント状組成物は、空気連行剤、骨材、ポゾラン、分散剤、凝固促進剤／凝固増強剤および強度促進剤／強度増強剤、凝固遅延剤、水希釈剤（water reducer）、湿潤剤、水溶性ポリマー、レオロジー変性剤、撥水剤、防湿混和剤、透過性減力剤、ポンピング補助剤、抗真菌混和剤、殺菌性混和剤、殺虫性混和剤、微粒状無機混和剤、アルカリ反応減力剤（alkali-reactivity reducer）、結合混和剤、収縮減少混和剤またはその混合物の少なくとも１つを有する。
【００８４】
他の実施態様において、ドライキャストセメント状製品は、上記の組成物から製造される。
【００８５】
別の実施態様において、耐凍結融解損傷性を有するドライキャストセメント状製品を製造するための方法が提供され、この方法は、水硬セメント、ポリマー微小球および場合によってはガス発生添加剤を混合し、セメント状組成物混合物を製造し、この混合物を製品に形成することによって特徴付けられる。一定の実施態様において、ポリマー微小球またはガス発生添加剤は、圧縮された団塊、粉末または液状混和剤、例えばスラリーまたはペーストの少なくとも１つとして添加される。
【００８６】
本明細書中に記載された実施態様は、単に例示的なものであり、当業者であれば、本発明の趣旨および範囲を逸脱することなく変法および変更を行ないうることが理解されるであろう。このような全ての変法および変更は、上記されたような本発明の範囲内に意図的に含まれるものである。更に、本発明の種々の実施態様が組み合わされて望ましい結果を提供する場合には、開示された全ての実施態様の代替は、不要である。
【図面の簡単な説明】
【００８７】
【図１】異なる密度のドライキャストセメント状混合物、即ち混和剤を有するドライキャストセメント状混合物および混和剤なしのドライキャストセメント状混合物が損傷するサイクルの数を証明するグラフである。
【図２】異なる密度のドライキャストセメント状混合物、即ち混和剤を有するドライキャストセメント状混合物および混和剤なしのドライキャストセメント状混合物の損傷時の全質量損失を百分率で表わすグラフである。